МАТЕРИАЛ ДЛЯ ПРИЕМА ФИЗИОЛОГИЧЕСКИХ СИГНАЛОВ

1. Материал, содержащий, по меньшей мере, эластичную и электропроводящую дорожку (1), имеющую толщину от около 120 мкм до 800 мкм, причем эластичная и электропроводящая дорожка интегрирована в материал, и при этом эластичная и электропроводящая дорожка содержит кремнекаучук, снабженный электропроводящим материалом.
2. Материал по п. 1, который дополнительно содержит слой изоляционного материала, покрывающего эластичную и электропроводящую дорожку.
3. Материал по п. 1, в котором материал дополнительно содержит электрод в электрическом контакте с эластичной и электропроводящей дорожкой, причем электрод выполнен с возможностью размещения в контакте с кожей пользователя.
4. Материал по п. 3, в котором электрод содержит проводящий материал, изготовленный из проводящих волокон и непроводящих волокон.
5. Материал по п. 3, в котором электрод содержит слой, содержащий кремнекаучук и эластичный и электропроводящий материал, количестве 5-40 мас.%, причем электрод интегрирован в материал.
6. Материал по любому из пп. 1-5, в котором электросопротивление на сантиметр кремнекаучука составляет от 50 Ом/см до 100 кОм/см.
7. Материал по любому из пп. 1-5, в котором температура вулканизации кремнекаучука составляет 20-200°C.
8. Материал по п. 5, в котором кремнекаучук содержит:
a) диорганополисилоксановую смолу, имеющую алкенильные группы с кремниевыми связями;
b) органогидрогенполисилоксаны; и
c) платиновый катализатор.
9. Материал по п. 5, в котором эластичный и электропроводящий материал представляет собой углеродную сажу.
10. Способ получения материала по любому из пп. 1-9, который содержит этапы:
a) жидкостной печати первого слоя кремнекаучука, снабженного электропроводящим материалом в количестве 5-40 мас.%, интегрированным в материал;
b) предварительного отверждения первого слоя в течение более одной минуты при температуре 80-200°C;
c) отверждения первого слоя при комнатной температуре.
2
2
11. Способ по п. 10, в котором этап жидкостной печати содержит приложение давления в диапазоне 0,2 кг/м до 0,8 кг/м при печати кремнекаучука, снабженного электропроводящим материалом непосредственно на материал.
2
12. Способ по п. 11, в которой этап жидкостной печати содержит приложение давления 0,3-0,5 кг/м, при печати кремнекаучука, снабженного электропроводящим материалом, непосредственно на материал.
13. Применение кремнекаучука, снабженного электропроводящим материалом в количестве 5-40 мас.%, для получения материала по любому из пп. 1-9.
14. Устройство, содержащее:
a) материал по любому из пп. 1-9,
b) электронно-измерительный прибор для приема и накопления и/или хранения, и/или обработки, и/или передачи данных от упомянутого материала.
15. Предмет одежды, содержащий устройство по п. 14.